(57)【要約】【課題】金属溶融容器に使用されるれんがは、耐熱スポール性を向上させるための組成については研究されているが、研究されたいずれの組成のれんがは、れんがの低強度を招くために、実際に使用することができない。【解決手段】本発明の炭素含有耐火れんがの組成は、粘結性を有する石炭粉末を０．２〜１０重量％含有する炭素質原料１〜９７重量％と、耐火性原料３〜９９重量％である。粘結性を有する石炭粉末は、４００℃程度で軟化するので、昇温度時にれんが内、又は炉の構造体に発生する応力を吸収することができるので、本発明の炭素含有耐火れんがの耐熱スポール性は著しく高い。また、石炭粉末の含有量が１０重量％以下であるので、れんがの組織が微細であるために耐スラグ侵食性がよく、また、炭素質原料が９７重量％以下であるので、激しい酸化損耗が発生しないので、れんがの強度も高い。【特許請求の範囲】
【請求項１】
粘結性を有する石炭粉末を０．２〜１０重量％含有する炭素質原料１〜９７重量％と、耐火性原料３〜９９重量％とからなることを特徴とする炭素含有耐火れんが。  
【発明の詳細な説明】
【技術分野】
【０００１】
本発明は主として混銑車、転炉、溶融還元炉、電気炉、取鍋などの溶融金属容器の内張り材として使用される炭素含有耐火れんがに関するものである。
【背景技術】
【０００２】
炭素含有耐火れんがは、高融点の耐火原料とスラグに対して濡れにくい性質を持つ炭素により構成されているため、耐食性に優れていると共に高熱伝導性が炭素より優れており、上記の溶融金属容器などの様々な製鋼用精錬設備において使用されている。
【０００３】
しかし、炭素含有耐火れんがの使用条件は、近年、それらを適用する混銑車、転炉、ステンレス鋼溶製炉、二次精錬炉などにおける精錬温度の上昇、二次燃焼比率の上昇、さらには溶融還元やスクラップ溶解など、著しく過酷なものとなっている。
【０００４】
このような条件下において、炭素含有耐火れんがに必要とされる不可欠な特性は、スラグなどに対する高い耐食性と耐熱スポール性である。特に底吹き転炉の羽口れんがやノズルなど、加熱と冷却の繰り返しの激しい部位においては、このような炭素含有耐火れんがにおいてもスポーリングによる損傷が大きく、これが炉寿命の決定要因となっている場合がある。
【０００５】
また、炭素含有耐火れんがの耐酸化性や耐食性を向上させるために、Ａｌ、ＳｉやＡｌＭｇ等の金属を添加する場合があるが、こうした耐火物を内張りした溶融金属容器を繰り返し使用すると、れんがの稼働面側の表層部に迫り合い応力が発生し、稼働面表層の剥離が生じるスポーリング損傷によりれんがの損耗が大きくなる場合がある。
【０００６】
また、鋼へのカーボンの溶け込みや高熱伝導性による容器内での熱損失、鉄皮の変化などの問題点を克服するため、れんがの炭素含有量を低減する場合があり、耐熱スポール性の重要度はますます増大してくる。
【０００７】
耐熱スポール性を向上させる方法として、特開平５−３０１７７２号公報において、膨張黒鉛を使用することにより耐熱スポール性を向上する方法が示されているが、膨張黒鉛の使用により耐火物の強度が小さくなり、構造物としての強度不足により耐火物の破壊が生じ、損耗が大きくなる場合がある。特開昭５８−２０４８６６号公報にはピッチ添加と耐熱スポール性の関係が、また、特公昭６２−９５５３号公報にはカーボン質ファイバーの配合による耐熱スポール性向上効果が、また、特開昭６２−５６３５４号公報にはカーボンの粒度や添加量の調整による耐熱スポール性の向上が、さらには、特開平６−３０５８２４号公報及び特開平６−３０５８２５号公報には仮焼無煙炭の使用による耐熱スポール性の向上が開示されている。
【特許文献１】特開平５−３０１７７２号公報
【特許文献２】特開昭５８−２０４８６６号公報
【特許文献３】特公昭６２−９５５３号公報
【特許文献４】特開昭６２−５６３５４号
【特許文献５】特開平６−３０５８２４号公報
【特許文献６】特開平６−３０５８２５号公報
【発明の開示】
【発明が解決しようとする課題】
【０００８】
ところが、これらの公報に開示された手段は、れんがのかさ比重の低下や、低弾性率変化などによる組織の低強度化をもたらすことによって耐熱スポール性の向上が得られるものであるので、耐スラグ侵食性や溶鋼流に対する耐摩耗性を極端に低下させる可能性があり、これがれんがの耐用性を阻害する要因となり実際の使用上好ましくない。
【０００９】
本発明の目的は、上記のような過酷な条件下に対応して、耐熱スポール性と耐スラグ侵食性のバランスがとれ、充分な耐用性を有する炭素含有耐火れんがを提供することにある。
【課題を解決するための手段】
【００１０】
本発明の炭素含有耐火れんがは、粘結性を有する石炭粉末を０．２〜１０重量％含有する炭素質原料１〜９７重量％と、耐火性原料３〜９９重量％とからなることを特徴とする炭素含有耐火れんがである。
【００１１】
ここでいう粘結性を有する炭素とは、ＪＩＳＱ１００２による炭素分類の瀝青炭及び亜瀝青炭に属するもので、弱粘結性や強粘結性のものも含まれる。これらは一般には、固定炭素が５０重量％以上、揮発分が１４重量％〜５０重量％程度のものである。
【００１２】
[作用]
本発明の粘結性を有する石炭粉末は、れんが中で加熱されると４００℃程度から軟化をはじめ、温度の上昇に伴って徐々に液化し、高粘性の融液状態を経由して約１０００℃で炭化する。軟化状態となることで、粘結性を有する石炭粉末が、炉の昇温時にれんが又は炉の構造体に発生する応力を吸収するので、れんがの耐熱スポール性が著しく向上する。また、炭化後の石炭は、揮発分のガス化によって内部に微細な気孔を有しており、れんがの弾性率を低減することによりれんがの耐熱スポール性が向上する。
【００１３】
本発明の粘結性を有する石炭粉末は、２ｍｍ以下の粉末を使用する。これは粒径が２ｍｍを超えると、石炭の部分の耐食性が劣るため、れんがの局部的な溶損が大きくなり、好ましくないからである。
【００１４】
本発明の粘結性を有する石炭粉末の使用量は、０．２〜１０重量％であり、好ましくは、０．５〜５重量％である。これは、粘結性を有する石炭粉末の使用量が０．２重量％未満であると耐熱スポール性の向上効果が無く、１０重量％を超えるとれんが組織が粗雑になり、耐スラグ侵食性が著しく低下するからである。
【００１５】
炭素質原料は特に限定されないが、鱗状黒鉛、土状黒鉛、人造黒鉛、膨張黒鉛等の黒鉛やその粉砕物、石炭、カーボンブラック、ピッチ、コークス、メソフェーズカーボン、カーボンファイバーなどの炭素質原料が使用でき、できるだけ高純度のものが好ましい。炭素質原料の使用量は１〜９７重量％であり、粘結性を有する石炭粉末もこれに含まれる。炭素質原料の使用量が１重量％未満ではスラグが浸透し易くなると共に耐熱スポール性が低下する。逆に９７重量％を超えると酸化損耗が大きくなると共にれんが強度が低下する。炭素質原料の使用量は、さらに好ましくは３〜５０重量％である。
【００１６】
耐火性原料は、一般に使用されている耐火性原料が使用でき、電融マグネシア、焼結マグネシア、天然マグネサイト、オリビン、ドロマイト、スピネル、酸化クロム、クロム鉱石、電融アルミナ、焼結アルミナ、電融ムライト、焼結ムライト、電融シリカ、電融ジルコニア、ジルコン、ボーキサイト、ばん土頁岩、シャモット、ろう石、けい石等の酸化物原料、炭化珪素、窒化珪素、窒化アルミニウム等の非酸化物原料等を各々単独あるいは２種以上を組み合わせて使用できる。これらの原料はできるだけ高純度・高かさ比重であることが好ましい。
【００１７】
本発明の炭素含有耐火れんがには酸化防止の目的で一般的に使用されているＡｌ、Ｓｉ、Ｍｇ、ＡｌＭｇ、ＡｌＳｉなどの金属や、Ｂ4Ｃ、ＡｌＢ2、ＣａＢ6、ＭｇＢ2等のほう素化合物などの粉末を必要に応じて添加することができる。
【００１８】
本発明の炭素含有耐火れんがの製造方法は従来の製造方法と同じでよく、耐火性原料と炭素質原料に粘結性を有する石炭粉末を加え、必要に応じて金属粉末やその他既知の添加物を添加し、フェノール樹脂、ピッチ、タール等の炭素結合を形成する結合材を１〜１５重量％好ましくは３〜８重量％加えて混練し、成形後１００〜５００℃好ましくは１５０〜４００℃の熱処理をして製造する。このよに、製造された炭素含有耐火れんがは不焼成れんであるが、炭素含有耐火れんがを焼成れんがとする場合は、成型後の１００〜５００℃の熱処理に代えて、５００〜１５００℃好ましくは８００〜１３００℃の還元雰囲気下で焼成する。また、不焼成れんがおよび焼成れんがにピッチを含浸することもできる。
【発明の効果】
【００１９】
以上説明したように、本発明の粘結性を有する石炭粉末を含有することを特徴とした炭素含有耐火れんがは、優れた耐熱スポール性を示すことにより炉寿命が向上し、その工業的価値は大きい。
【発明を実施するための最良の形態】
【００２０】
表１に示す１０種の炭素含有耐火れんがを製造した。
【００２１】
【表１】
2006021971.tif 000002
【００２２】
このうち５種のれんが（実施例１〜５）は、本発明の炭素含有耐火れんがであり、それぞれに粘結性を有する炭素粉末（瀝青炭）が２〜５重量％含有されている。
【００２３】
この１０種のれんがは、表１に示す粒度構成の耐火性原料と炭素質原料にフェノール樹脂、シリコン又はアルミニウムを加えて混練し、１００ＭＰａの圧力でプレス成型後２００℃で１０時間熱処理して製造されたものである。また、その物性（見掛気孔率、かさ比重、圧縮強さ）とスポーリング損傷指数、及びスラグ侵食指数も表１に示した。
【００２４】
スポーリング損傷指数は、高周波誘導路で溶融した１５００℃の溶銑に４０×４０×２３０ｍｍの試片を長さ方向の１００ｍｍまで１００秒浸漬し、直後に２０秒水冷するサイクルを５回繰り返した後の試片の２３０ｍｍ方向の超音波伝播時間と、このサイクルを行う前の試片の２３０ｍｍ方向の超音波伝播時間との変化率を示すのである。表１においては、各れんがの変化率は、比較例１のれんがの変化率を１００として指数表示したもので、数値の大きいほどれんがのスポーリングによる劣化が大きいことを示している。
【００２５】
スラグ侵食指数は、転炉スラグ（ＣａＯ（重量％）：ＳｉＯ2（重量％）＝３：１）または混銑車スラグ（ＣａＯ（重量％）／ＳｉＯ2（重量％）＝１：１）雰囲気にした回転炉スラグ内で、１７５０℃で３時間放置した後の１０種の各れんがの断面積に対する、放置前の各れんがの断面積の比を示すものである。表１の各れんがのスラグ侵食指数は、比較例１の比を１００として指数表示したものである。
【００２６】
表１の結果から、本発明の粘結性を有する石炭粉末（瀝青炭）を含有した炭素含有耐火れんが（表１の実施例１〜４のれんが）は、比較例１、３、４よりも、スポーリング損傷指数が小さく、耐熱スポーリング性が向上しており、実施例５のれんがも比較例５のれんがよりもスポーリング損傷指数が小さく、耐熱スポーリング性が向上している。
【００２７】
また、本発明の粘結性を有する石炭粉末（瀝青炭）を含有した炭素含有耐火れんが（実施例１〜４のれんが）は、粘結性のない無煙炭を使用した比較例３、ピッチを使用した比較例４、及び粘結性を有する石炭粉末（瀝青炭）を過剰に使用した比較例２よりも、スラグ侵食指数が小さく、耐食性の劣化が少ない。
【００２８】
さらに、本発明の実施例１と従来品の比較例１のれんがを転炉の内張りれんがとして使用し、この転炉で鉄を精錬したときのそれぞれのれんがの損耗度（れんがの厚みの変化量）を測定した。比較例１のれんがは、１回の精錬で厚みが１．０ｍｍ減少したのに対し、本発明品の実施例１のれんがは、０．４ｍｍしか減少しておらず、この実験結果から、れんがに瀝青炭を含有させることで、れんがの耐用性が大幅に向上することが証明された。